(57)【特許請求の範囲】
【請求項１】
13C-NMRスペクトルにより測定されるメソペンタッド分率が60〜87%であるポリプロピレン系樹脂を含む層（A層）を少なくとも一層有することを特徴とする転写加飾用基体フイルム。
【請求項２】
更に、13C-NMRスペクトルにより測定されるメソペンタッド分率が90〜99%であるポリプロピレン系樹脂を含む層（B層）を有し、該B層が前記A層に隣接していることを特徴とする請求項１に記載の転写加飾用基体フイルム。
【請求項３】
転写加飾用基体フイルムが少なくとも前記A層及びB層を有し、A層／B層／A層の順で３層構成からなることを特徴とする請求項２に記載の転写加飾用基体フイルム。
【発明の詳細な説明】
【技術分野】
【０００１】
本発明は転写加飾用基体フイルムに関する。
【背景技術】
【０００２】
自動車装品、雑貨品等の成型品の素地に、種々の文字や絵柄を加飾することにより、意匠性を付与する。これら三次元立体形状等の複雑な表面形状を有する成型品の素地に対しては、真空成型法、射出成型法等により、加飾層を成型品の素地に転写させて加飾する。本明細書では、その転写される加飾層を有する加飾フイルムを「転写加飾フイルム」という。
【０００３】
真空成型法では、真空チャンバー内で、(i)転写加飾フイルムを加熱して軟化させ、展延させて、また、(ii)成型品の素地側（転写加飾フイルムの加飾層が転写される側、貼り付けられる側）の空間を減圧し、必要に応じ反対側の空間を加圧して、(iii)次いで、その転写加飾フイルムを成型品の素地の三次元立体形状に沿って成型（貼り付ける）し、(iv)次いで、成型品の素地に加飾層を残して転写加飾用基体フイルムを剥がす。
【０００４】
従来、真空成型法に用いられる転写加飾フイルムの基体（基材）として、ポリエチレンテレフタレート（PET）等のポリエステル、アクリル樹脂等を用いたフイルムが使用されている（特許文献１）。しかし、加飾層の基体としてPET、アクリル樹脂等のフイルムを用いると、(i)真空成型法で転写加飾フイルムを成型品の素地に転写する際に、成型品の素地の三次元立体形状に対して、転写加飾フイルムの追従性が不十分であったり、(ii)真空成型後、転写加飾フイルムが転写された成型品から転写加飾フイルムの基体を剥がす際に、絵柄層等の加飾層の一部がその基体フイルムに残り転写が完全でなかったりする等、加工性の点で問題が有った。
【０００５】
また、真空成型法では、転写加飾フイルムを展延するために熱をかける処理が有る。この熱処理では、転写加飾フイルムを170℃程度の高温を供した後で成型を行うことから、次工程の製品の加飾をする際には、一度室温まで冷却する必要が有る。そして、この冷却処理には時間がかかるという課題があった。
【０００６】
従って、真空成型法により加飾成型品を製造する技術には、転写加飾フイルムの成型品に対する追従性が良いこと（真空成型性）と、転写された成型品から転写加飾フイルムの基体を剥がし易いこと（基体フイルム剥離性）、比較的低温（100℃程度）で成型が実施できること（低温成型性）を備える、転写加飾用基体フイルムの開発が望まれている。
【先行技術文献】
【特許文献】
【０００７】
【特許文献１】特開2011-88420号公報
【発明の概要】
【発明が解決しようとする課題】
【０００８】
本発明は、真空成型法により加飾成型品を製造する技術において、成型品に転写された加飾層を残して転写加飾用基体フイルムが剥離し易いこと（剥離性）、比較的低温（100℃程度）で成型が実施できること（低温成型性）を備える、転写加飾用基体フイルムを提供することを主な目的とする。
【課題を解決するための手段】
【０００９】
本発明者は、上記課題を解決するために鋭意研究を行った結果、転写加飾用基体フイルムは特定の範囲のメソペンタッド分率を有するポリプロピレン系樹脂（以下、「PP系樹脂」とも記す）を含むことで、上記目的を達成できることを見出し、本発明を完成するに至った。
【００１０】
即ち、本発明は下記の転写加飾用基体フイルムを提供する。
【００１１】
項１．  13C-NMRスペクトルにより測定されるメソペンタッド分率が50〜90%であるポリプロピレン系樹脂を含む層（A層）を少なくとも一層有することを特徴とする転写加飾用基体フイルム。
【００１２】
項２．  更に、13C-NMRスペクトルにより測定されるメソペンタッド分率が90〜99%であるポリプロピレン系樹脂を含む層（B層）を有し、該B層が前記A層に隣接していることを特徴とする前記項１に記載の転写加飾用基体フイルム。
【００１３】
項３．  転写加飾用基体フイルムが少なくとも前記A層及びB層を有し、A層／B層／A層の順で３層構成からなることを特徴とする前記項２に記載の転写加飾用基体フイルム。
【発明の効果】
【００１４】
本発明の転写加飾用基体フイルムは、真空成型法により加飾成型品を製造する技術において、転写加飾用基体フイルムを含む転写加飾フイルムの成型品に対する追従性が良いこと（真空成型性）と、成型品に転写された加飾層と転写加飾用基体フイルムが剥離し易いこと（基体フイルム剥離性）、比較的低温（100℃程度）で成型が実施できること（低温成型性）とを備える。
【図面の簡単な説明】
【００１５】
【図１】本発明の転写加飾用基体フイルムの一例の模式断面図である。
【図２】剥離強度試験の概要を示す図である。
【発明を実施するための形態】
【００１６】
本発明の転写加飾用基体フイルムは、特定の範囲のメソペンタッド分率を有するポリプロピレン系樹脂（PP系樹脂）を含むことを特徴とする。
【００１７】
転写加飾用基体フイルムは、三次元立体形状等の複雑な表面形状を有する成型品の素地に対して、真空成型法（三次元真空成型法）により加飾成型品を製造する技術において、好ましく用いるフイルムである。
【００１８】
以下、転写加飾用基体フイルムを構成する各層等について説明する。
【００１９】
（１）転写加飾用基体フイルム
本発明の転写加飾用基体フイルムは、13C-NMRスペクトルにより測定されるメソペンタッド分率が50〜90%であるポリプロピレン系樹脂（PP系樹脂）を含むA層を少なくとも一層有することを特徴とする。また、本発明の転写加飾用基体フイルムは、前記A層に対して、13C-NMRスペクトルにより測定されるメソペンタッド分率が90〜99%であるPP系樹脂を含む層（B層）が隣接していることが好ましい。更に、本発明の転写加飾用基体フイルムは、その一方の面側に加飾層を有して、転写加飾フイルムを形成することが好ましい。
【００２０】
メソペンタッド分率（mmmm）
本発明において、メソペンタッド分率（mmmm）（%）は、13C-NMRを使用して測定されるポリプロピレン分子鎖中のペンタッド単位でのアイソタクチック連鎖の存在割合を示している。具体的には、プロピレン単位で5個連続してメソ結合した連鎖の中心にあるメチル基に由来する吸収強度（Pmmmm）のプロピレン単位の全メチル基に由来する吸収強度4（Pw）に対する比、即ち〔（Pmmmm）／（Pw）〕として求められる値である。ポリプロピレンの立体規則性を表す指標であり、この数値が大きいほど立体規則性が高いことを示す。
【００２１】
A層
真空成型法により成型品に転写加飾フイルムを貼り付けた後、加飾層を残して、転写加飾用基体フイルムを剥がす際に、転写加飾用基体フイルムに加飾層が残らず、加飾層から転写加飾用基体フイルムを綺麗に剥離できることが重要となる。
【００２２】
転写加飾用基体フイルムのA層に含まれるPP系樹脂のメソペンタッド分率が50%以上であることにより、良好な展延性を示し、全方向に均等に拡張される。そして、転写加飾用基体フイルムを含む転写加飾フイルムを用いて、真空成型法により加飾成型品を製造する技術において、転写される転写加飾フイルムの成型品に対する追従性（真空成型性）が良い。
【００２３】
A層に含まれるPP系樹脂のメソペンタッド分率が90%以下であることにより、良好な粘着性を保持できる。そして、転写加飾フイルムの加飾層が転写された成型品から、転写加飾フイルムの加飾層を残して、転写加飾用基体フイルムを剥がし易く、転写加飾用基体フイルムの剥離性も両立できる。
【００２４】
A層に含まれるPP系樹脂のメソペンタッド分率は60〜87%程度が好ましく、70〜85%程度がより好ましい。
【００２５】
A層に係るPP系樹脂は、メソペンタッド分率が上記範囲となるよう調整することができるものであれば、プロピレンの単独重合体であっても良く、プロピレンと他の１種以上のモノマーとの共重合体であっても良い。共重合体の場合、ランダム共重合体であっても良いし、ブロック共重合体であっても良い。他のモノマーの共重合量に関係なく使用できるが、他のモノマーの共重合量が10wt%以下であるPP系樹脂が望ましい。
【００２６】
A層で好ましく用いられるPP系樹脂としては、プロピレン単独重合体、プロピレン・エチレンランダム共重合体、プロピレン・α-オレフィンランダム共重合体、プロピレンブロック共重合体が挙げられる。中でも、プロピレン単独重合体がより好ましい。また、これらの重合体をブレンドして用いてもよい。
【００２７】
前記α-オレフィンの具体例としては、1-ブテン、2-メチル-1-プロペン、2-メチル-1-ブテン、3-メチル-1-ブテン、1-ヘキセン、2-エチル-1-ブテン、2,3-ジメチル-1-ブテン、2-メチル-1-ペンテン、3-メチル-1-ペンテン、4-メチル-1-ペンテン、3,3-ジメチル-1-ブテン、1-ヘプテン、メチル-1-ヘキセン、ジメチル-1-ペンテン、エチル-1-ペンテン、トリメチル-1-ブテン、メチルエチル-1-ブテン、1-オクテン、メチル-1-ペンテン、エチル-1-ヘキセン、ジメチル-1-ヘキセン、プロピル-1-ヘプテン、メチルエチル-1-ヘプテン、トリメチル-1-ペンテン、プロピル-1-ペンテン、ジエチル-1-ブテン、1-ノネン、1-デセン、1-ウンデセン、1-ドデセン等を挙げることができる。
【００２８】
A層で使用するPP系樹脂のメソペンタッド分率を上述の範囲に調整する方法としては、樹脂成分として、メソペンタッド分率が上述の範囲であるPP系樹脂を単独で用いる方法や、異なるメソペンタッド分率を示す２種以上のPP系樹脂を任意の配合比率で混合して樹脂成分を調製し、当該樹脂成分のメソペンタッド分率を上述の範囲となるように調整する方法が挙げられる。
【００２９】
A層で使用するPP系樹脂は、230℃、荷重21.18Nの条件で測定したメルトフローレート（MFR）が0.5〜30g/10分程度が好ましく、0.5〜20g/10分程度がより好ましく、0.5〜10g/10分程度が更に好ましいMFRが上記範囲のPP系樹脂は、フイルム用途として好適である。
【００３０】
その他の層（B層）
転写加飾用基体フイルムは、成型品に転写される加飾層を設けない側に他の層を設けることができる。加飾成型品作成工程では、例えば真空チャンバー内で熱処理が施されるが、その熱に対する寸法安定性（耐熱性）を付与するのを目的とする場合や転写加飾用基体フイルムに剛性を付与し取扱いやすく（作業性）するのを目的とする場合などに他の層（B層）をさらに設けることができる。
【００３１】
B層は、熱可塑性樹脂であれば特に限定されないが、本発明の目的を達成するためには、PP系樹脂を含むことが好ましい。
【００３２】
B層で用いられるPP系樹脂は、13C-NMRスペクトルにより測定されるメソペンタッド分率が90〜99%のものが好ましい。B層に含まれるPP系樹脂のメソペンタッド分率が90%以上であることにより、加飾成型品作成工程での熱処理に対し、優れた寸法安定性を付与することができる。
【００３３】
メソペンタッド分率の詳細は、前記A層の項で記した通りである。
【００３４】
B層に含まれるPP系樹脂も、前記A層と同じ様に、メソペンタッド分率が上記範囲となるよう調整することができるものであれば、プロピレンの単独重合体等で良い。そして、PP系樹脂のメソペンタッド分率を上述の範囲に調整する方法も、前記A層と同じ様に、樹脂成分として、メソペンタッド分率が上述の範囲であるPP系樹脂を単独で用いる方法等で良い。
【００３５】
B層で使用するPP系樹脂は、230℃、荷重21.18Nの条件で測定したMFRが0.5〜30g/10分程度が好ましく、0.5〜20g/10分程度がより好ましく、0.5〜10g/10分程度が更に好ましいMFRが上記範囲のPP系樹脂は、フイルム用途として好適である。
【００３６】
転写加飾用基体フイルムの層構成
転写加飾用基体フイルムは、前記メソペンタッド分率が50〜90%であるPP系樹脂を含むA層を少なくとも一層有することにより、つまり層構成がA層の単層構成であっても、真空成型法により加飾成型品を製造する技術において、転写加飾フイルムの成型品に対する追従性が良く、また成型品に転写された加飾層と転写加飾用基体フイルムが剥離し易く、更に比較的低温で成型が実施できる。
【００３７】
転写加飾用基体フイルムは、真空成型性、基体フイルム剥離性、低温成型性等の点から、前記A層に加えて、前記メソペンタッド分率が90〜99%であるポリプロピレン系樹脂を含むB層を有し、該B層が前記A層に隣接していることが好ましい。
【００３８】
転写加飾用基体フイルムは、前記層構成に加えて、少なくとも前記A層及びB層を有し、両面がA層からなることが好ましい。転写加飾用基体フイルムは、例えばA層／B層／A層の順で３層構成からなることが好ましい。転写加飾用基体フイルムは、両面がA層の３層構成となることで、前記効果に加えて、転写加飾用基体フイルムのカールを効果的に低減できる。
【００３９】
転写加飾用基体フイルムの厚み
転写加飾用基体フイルムの厚みは、50〜300μm程度が好ましく、80〜200μm程度がより好ましく、100〜180μm程度が更に好ましい。転写加飾用基体フイルムの厚みが50〜300μm程度であることで、成型品への追従性が良いという効果を奏する。ここで転写加飾用基体フイルの厚みとは、転写加飾用基体フイルムがA層のみからなる場合はA層の厚みを、A層とB層とからなる場合はA層及びB層を合わせた総厚みのことをいう。
【００４０】
転写加飾用基体フイルムがA層とB層とからなる場合、総厚みに対するB層の厚みの比率は、30〜95%程度が好ましく、50〜95%程度がより好ましい。転写加飾用基体フイルムの総厚みに対するB層の厚みの比率が30〜95%程度であることで、熱に対する寸法安定性がより効果的に発現する。
【００４１】
例えば、転写加飾用基体フイルムがA層とB層とからなる場合、A層の厚みは10〜70μm程度が好ましく、20〜50μm程度がより好ましい。B層の厚みは80〜150μm程度が好ましい100〜130μm程度が好ましい。
【００４２】
また、本発明の転写加飾用基体フイルムは、押出成形する際のドローダウンや偏肉改善を目的として、添加剤を添加することができる。添加剤として、HAO-LLDPE（宇部丸善ポリエチレン社製 ユメリット）やPTFE（三菱レイヨン社製メタブレン）、カネカ社製のPP加工性改良材料等が用いられる。添加剤の添加量は特に限定しないが、物性及び取扱い上の観点から20%以下が好ましい。
【００４３】
本発明の転写加飾用基体フイルムは、特定のメソペンタッド分率を有するPP系樹脂を含むA層を少なくとも一層有することを特徴とする。図１に、本発明の転写加飾用基体フイルムの一例として、前記A層に対して、特定のメソペンタッド分率を有するPP系樹脂を含む層（B層）が隣接している態様の模式断面図を示す。
【００４４】
（２）転写加飾フイルム
前記転写加飾用基体フイルムの一方の面に、コーティング層、印刷層及び粘着層からなる加飾層をもうけることで転写加飾フイルムとすることができる。
【００４５】
（３）転写加飾用基体フイルムの製造方法
本発明の転写加飾用基体フイルムは、特定のメソペンタッド分率を有するPP系樹脂を押出成形して製造することができる。具体的には、単層構成の場合には、A層用樹脂組成物をバレル温度180〜240℃に調整された押出機に供給し、180〜240℃のTダイからフイルム状に押出し、30〜70℃の冷却ロールにより冷却固化させ実質的に無延伸で引き取ることにより製造することができる。また、多層構成の場合には、A層用樹脂組成物及びB層用樹脂組成物をそれぞれバレル温度180〜240℃に調整された各層用押し出し機に供給し、180〜240℃の多層Tダイからフイルム状に押出し、30〜70℃の冷却ロールで冷却固化させ実質的に無延伸で引き取ることにより製造できる。
【００４６】
（４）剥離性及び低温成型性
転写加飾用基体フイルムを含む転写加飾フイルムを用いて、その粘着層側を成型品に貼り付けて、真空成型法（三次元真空成型法）により加飾成型品を製造することができる。この製造技術において、生産性を向上させるためには真空成型時の加熱温度は、90〜110℃程度の比較的低温であることが好ましい。
【００４７】
成型品は意匠性を付与する製品であり、真空成型法（三次元真空成型法）により、転写加飾用基体フイルムを含む転写加飾フイルムが転写可能なものであれば良い。成型品として、自動車装品、雑貨品等を使用することができる。
【００４８】
本発明の転写加飾用基体フイルムは、その低温の加熱温度で良好な伸度を有する。つまり、転写加飾用基体フイルムは、真空成型時の成型品に対する追従性（凹凸追従性）が良好である。成型品に対して、転写加飾用基体フイルムを用いると、低温条件での真空成型法により、転写加飾用基体フイルムを含む転写加飾フイルムを三次元形状に沿って貼り付けることができる。低温で真空成型できることから、加飾成型品の生産効率を高めることに繋がる。
【００４９】
加飾成型品は、真空成型法により成型品に転写加飾フイルムを貼り付けた後、転写加飾フイルムの加飾層を残して、転写加飾用基体フイルムを剥がすことにより、作製することができる。加飾成型品は、成型品の素地に、粘着層、印刷層及びコーティング層（粘着層、印刷層及びコーティング層は加飾層を構成する）が順に積層される。
【００５０】
本発明の転写加飾用基体フイルムは、真空成型法により成型品に転写加飾フイルムを貼り付けた後、加飾層を残して、転写加飾用基体フイルムを剥がす際に、転写加飾用基体フイルム（A層）にコーティング層の一部が残らず、加飾層から転写加飾用基体フイルムを綺麗に剥離することができる。これにより、自動車装品、雑貨品等の成型品の素地に、種々の文字や絵柄を加飾することにより、意匠性を付与することができる。
【００５１】
本発明の転写加飾用基体フイルムは、真空成型法により加飾成型品を製造する技術において、良好な真空成型性と良好な基体フイルム剥離性とを備える。
【実施例】
【００５２】
以下に、本発明を、実施例及び比較例を用いてより詳細に説明するが、本発明はこの実施例に限定されるものではない。
【００５３】
（１）使用成分
表中の略語は次の意味を示す。
・PP-1：プライムポリマー社製 プライムTPO E-2900 メソペンタッド分率75%
・PP-2：プライムポリマー社製 プライムTPO F-3900 メソペンタッド分率75%
・PP-3：サンアロマー社製 PC412 メソペンタッド分率95%
・PP-4：サンアロマー社製 PC630A メソペンタッド分率90%
・PET：東洋紡社製 ソフトシャイン
・アクリル：三菱レイヨン社製 アクリプレン
【００５４】
（２）メソペンタッド分率(%)（mmmm分率）の測定
PP系樹脂について、13C-NMRを使用して、測定されるポリプロピレン分子鎖中のペンタッド単位でのアイソタクチック連鎖の存在割合を測定した。具体的には、プロピレン単位で5個連続してメソ結合した連鎖の中心にあるメチル基に由来する吸収強度（Pmmmm）を測定し、また、プロピレン単位の全メチル基に由来する吸収強度4（Pw）を測定し、〔（Pmmmm）／（Pw）〕を求めて、メソペンタッド分率(%)とした。
【００５５】
（３）転写加飾用基体フイルムの作製
実施例１（単層）
PP-1を、180〜240℃に調整されたスクリュー式押出機に供給し、次いで180〜240℃でTダイからフイルム状に押出した。次いでこれを30〜70℃の冷却ロ−ルに通しながら冷却して、実質的に無延伸の状態で巻き取って、転写加飾用基体フイルムを調製した。
【００５６】
転写加飾用基体フイルムの厚みは150μmである（表１）。
【００５７】
実施例２（混合樹脂の単層）
PP-1を60重量%、PP-3を40重量%とする混合樹脂を、180〜240℃に調整されたスクリュー式押出機に供給し、次いで180〜240℃でTダイからフイルム状に押出した。次いでこれを30〜70℃の冷却ロ−ルに通しながら冷却して、実質的に無延伸の状態で巻き取って、転写加飾用基体フイルムを調製した。
【００５８】
混合樹脂のメソペンタッド分率は83%である。転写加飾用基体フイルムの厚みは150μmである（表１）。
【００５９】
比較例１〜４
表２に記載の単層の条件で、実施例１と同様に処理して、転写加飾用基体フイルムを調製した。
【００６０】
実施例３（A層及びB層を含む複層）
PP-1（A層用樹脂）及びPP-3（B層用樹脂）を、スクリュー式押出機に供給し、次いで180〜240℃で多層Tダイからフイルム状に押出した。次いでこれを30〜70℃の冷却ロ−ルに通しながら冷却して、実質的に無延伸の状態で巻き取って、転写加飾用基体フイルムを調製した。
【００６１】
転写加飾用基体フイルムのA層（表面層）の厚みは50μmであり、B層（裏面層）の厚みは100μmであり、各層の比率は表面層：裏面層＝1：2である。転写加飾用基体フイルムの総厚みは150μmである（表３）。
【００６２】
実施例４〜８（A層及びB層を含む複層）及び比較例５
表３及び４に記載のA層（表面層）及びB層（裏面層）の条件で、実施例３と同様に処理して、転写加飾用基体フイルムを調製した。
【００６３】
実施例９（A層／B層／A層の複層）
PP-1（A層用樹脂）及びPP-3（B層用樹脂）を、スクリュー式押出機に供給し、次いで180〜240℃で多層Tダイからフイルム状に押出した。次いでこれを30〜70℃の冷却ロ−ルに通しながら冷却して、実質的に無延伸の状態で巻き取って、転写加飾用基体フイルムを調製した。
【００６４】
転写加飾用基体フイルムのA層（表面層及び裏面層）の厚みは夫々15μmであり、B層（中間層）の厚みは120μmである。転写加飾用基体フイルムは、A層／B層／A層の順で３層構成からなり、各層の比率は表面層：中間層：裏面層＝1：8：1であり、総厚みは150μmである（表５）。
【００６５】
実施例及び比較例の転写加飾用基体フイルムを用いて、次の評価を行った。
【００６６】
（４）評価試験
破断伸度(%)
引張試験機（株式会社島津製作所製 オートグラフAG-X500N）を表中の温度（90℃及び110℃）に設定した。転写加飾用基体フイルムのサンプルを幅10mm・長さ50mm・標線間距離40mmにカットし、200mm/minの速度で引張試験した際の破断伸度を測定した。
【００６７】
表中、MDは転写加飾用基体フイルムを作製した時の樹脂の流れ方向の破断強度を示し、TDは転写加飾用基体フイルムを作製した時の樹脂の幅方向の破断強度を示す。
【００６８】
これは、真空成型時の転写加飾用基体フイルムの成型品に対する凹凸追従性を確認する試験である。表中の90℃及び110℃は真空成型時の加熱温度であり、その温度で600%以上の破断伸度を有すれば、真空成型法において優れた転写加飾用基体フイルムである。
【００６９】
真空成型時の加熱温度が90〜110℃程度であることは、低温での真空成型を意味する。よって、転写加飾用基体フイルムがその温度で破断伸度が良好であれば、低温条件の真空成型法で、成型品に対する追従性（凹凸追従性）が良好といえる。成型品に対して、低温条件で三次元真空成型により加飾層を貼り付けることができ、加飾成型品の生産効率を高めることができる。
【００７０】
剥離強度
図２に剥離強度試験の概要を示す。転写加飾用基体フイルムのサンプルに市販のテープ（NITTOテープ No.31D 幅15mm 厚み50μm）を加圧ロールにて1Kg/cm2の圧力で貼った。図２では粘着テープである。次いでテープを貼った位置が中央になるように転写加飾用基体フイルムのサンプルを幅30mm 長さ140mmにカットした。次いでカットした転写加飾用基体フイルムのサンプルを引張試験機（株式会社島津製作所製 オートグラフAG-X500N）にセットした。次いで、サンプルを1000mm/minの速さで180℃剥離試験を行った。
【００７１】
図２では、転写加飾用基体フイルムが取り付けられたチャック１と粘着テープが取り付けられたチャック２とを反対方向に引っ張り、転写加飾用基体フイルムと粘着テープとを剥離させた。
【００７２】
これは、加飾成型後の転写加飾用基体フイルムの剥離性を確認する試験である。上記試験の条件では、表中の剥離強度が6N未満であれば、転写加飾用基体フイルムに粘着テープの一部がくっ付いていないこととなり、良好な剥離性を有する。剥離強度は、上記試験の条件では、3〜5.8N程度の範囲であることが好ましく、3.5〜5.8Nの範囲であることがより好ましい。
【００７３】
この良好な剥離性は、真空成型法により成型品に転写加飾フイルムを貼り付けた後、転写加飾フイルムから、加飾層を残して、転写加飾用基体フイルムを剥がす際に、加飾層中のコーティング層等が剥離されず、転写加飾用基体フイルムを綺麗に剥離することを意味する。
【００７４】
評価試験の結果を表１〜５に示す。 
【００７５】
【表１】
0006708426.tif 000002
【００７６】
【表２】
0006708426.tif 000003
【００７７】
【表３】
0006708426.tif 000004
【００７８】
【表４】
0006708426.tif 000005
【００７９】
【表５】
0006708426.tif 000006
【００８０】
実施例１〜９の転写加飾用基体フイルムは、90℃及び110℃での破断伸度が600%以上であり、真空成型時の加熱温度を想定した90〜110℃程度で良好な伸度を有することがわかる。実施例１〜９の転写加飾用基体フイルムは、低温条件の真空成型時の成型品に対する追従性（凹凸追従性）が良好である。この転写加飾用基体フイルムを用いると、加飾成型品の生産効率を高めることができる。
【００８１】
実施例１〜９の転写加飾用基体フイルムは、剥離強度が6N未満であり、転写加飾用基体フイルムに粘着テープの一部がくっ付かないことがわかる。実施例１〜９の転写加飾用基体フイルムは、良好な剥離性を有する。この転写加飾用基体フイルムを用いると、真空成型法により成型品に転写加飾フイルムを貼り付けた後、転写加飾用基体フイルムを綺麗に剥離することができる。
【００８２】
本発明の転写加飾用基体フイルムは、真空成型法により加飾成型品を製造する技術において、良好な真空成型性と良好な基体フイルム剥離性とを備える。
【００８３】
比較例１、２及び５の転写加飾用基体フイルムは、PP系樹脂のメソペンタッド分率が本発明の範囲から外れる態様である。比較例１、２及び５は剥離強度が良好でなかった。
【００８４】
比較例３及び４の転写加飾用基体フイルムは、PP系樹脂以外を用いた態様である。比較例３及び４は、低温条件（90℃）で破断伸度が良好でなく、低温条件の真空成型に好ましくないことがわかる。比較例３及び４は、破断伸度が良好でなく、この点で本発明の効果を満たしていないため、剥離強度の評価を行っていない。
【図１】
0006708426.tif 000007
【図２】
0006708426.tif 000008